(57)【要約】  金属薄板部材（２）同士を結合して積層鉄心（３）を形成する方法であって、当該方法では、少なくとも一方の平面（６，７）を活性化可能な接着層（８，９）、特に溶融接着ラッカ層によりコーティングされた電磁鋼板（５）から複数の金属薄板部材（２）を打ち抜き、打ち抜いた金属薄板部材（２）を積層しかつ接着して積層鉄心（３）を形成し、このとき金属薄板部材（２）を打ち抜く前に、電磁鋼板（５）を第１の部分領域（５．１）においてエンボス加工し、これにより、電磁鋼板（５）の少なくとも一方の平面（６，７）上に突出した複数のスペーサ（２０．１，２０．２）を形成し、第１の部分領域（５．１）から第１の金属薄板部材（２）を打ち抜いた後にスペーサ（２０．１，２０．２）を用いて、積層されかつ接着された金属薄板部材（２）の、積層鉄心（３）の状態での解離を容易にする。方法技術的に簡単な分離を達成するために、第１の部分領域（５．１）に、電磁鋼板（５）の両方の平面（６，７）から突出するスペーサ（２０．１，２０．２）をエンボス加工により形成し、第１の金属薄板部材（２）を、積層鉄心（３）に対して別個の分離部材（１０．１，１０．２，１０．３）として、互いに接着し合う金属薄板部材（２）の間に設けることを提案する。
2021510938.tif 000002
【特許請求の範囲】
【請求項１】
金属薄板部材（２）同士を結合して積層鉄心（３）を形成する方法であって、当該方法では、
少なくとも一方の平面（６，７）を活性化可能な接着層（８，９）、特に溶融接着ラッカ層によりコーティングされた電磁鋼板（５）から複数の金属薄板部材（２）を打ち抜き、
打ち抜いた前記金属薄板部材（２）を積層しかつ接着して積層鉄心（３）を形成し、このとき
前記金属薄板部材（２）を打ち抜く前に、前記電磁鋼板（５）を第１の部分領域（５．１）においてエンボス加工し、これにより、前記電磁鋼板（５）の少なくとも一方の平面（６，７）上に突出した複数のスペーサ（２０．１，２０．２）を形成し、前記第１の部分領域（５．１）から第１の金属薄板部材（２）を打ち抜いた後に前記スペーサ（２０．１，２０．２）を用いて、積層されかつ接着された前記金属薄板部材（２）の、前記積層鉄心（３）の状態での解離を容易にする、方法において、
前記第１の部分領域（５．１）に、前記電磁鋼板（５）の両方の前記平面（６，７）から突出するスペーサ（２０．１，２０．２）をエンボス加工により形成し、かつ
前記第１の金属薄板部材（２）を、前記積層鉄心（３）に対して別個の分離部材（１０．１，１０．２，１０．３）として、互いに接着し合う前記金属薄板部材（２）の間に設けることを特徴とする、方法。
【請求項２】
前記スペーサ（２０．１，２０．２）を、その幅（ｂ）において少なくとも前記接着層（８，９）のコーティング高さ（ｈｋ）にわたりエンボス加工する、請求項１記載の方法。
【請求項３】
前記スペーサ（２０．１，２０．２）を、その幅（ｂ）において少なくとも前記電磁鋼板（５）の金属薄板厚さ（ｄ）にわたりエンボス加工する、請求項２記載の方法。
【請求項４】
前記スペーサ（２０．１，２０．２）の前記幅（ｂ）は、少なくとも１ｍｍ、特に少なくとも１．５ｍｍである、請求項２または３記載の方法。
【請求項５】
前記スペーサ（２０．１，２０．２）の前記幅（ｂ）は、前記電磁鋼板（５）の前記金属薄板厚さ（ｄ）の最大で５倍である、請求項２，３または４記載の方法。
【請求項６】
前記スペーサ（２０．１，２０．２）を、その高さ（ｈ）において少なくとも前記接着層（８，９）の前記コーティング高さ（ｈｋ）にわたりエンボス加工する、請求項１から５までのいずれか１項記載の方法。
【請求項７】
前記スペーサ（２０．１，２０．２）の前記高さ（ｈ）は、少なくとも前記接着層（８，９）の前記コーティング高さ（ｈｋ）の２倍である、請求項６記載の方法。
【請求項８】
前記スペーサ（２０．１，２０．２）の前記高さ（ｈ）は、最大で前記電磁鋼板（５）の前記金属薄板厚さ（ｄ）の３倍である、請求項６または７記載の方法。
【請求項９】
前記スペーサ（２０．１，２０．２）の前記高さ（ｈ）は、前記電磁鋼板（５）の前記金属薄板厚さ（ｄ）に等しい、請求項６，７または８記載の方法。
【請求項１０】
連続する２つの前記スペーサ（２０．１，２０．２）の間の横方向の間隔（Ａ）は、少なくとも前記スペーサ（２０．１，２０．２）の最小幅（ｂ）に等しい、請求項１から９までのいずれか１項記載の方法。
【請求項１１】
前記スペーサ（２０．１，２０．２）は、横断面で見て台形、半円形または矩形の輪郭を有している、請求項１から１０までのいずれか１項記載の方法。
【請求項１２】
前記スペーサ（２０．１，２０．２）を、両方の前記平面（６，７）から交互に突出するように形成する、請求項１から１１までのいずれか１項記載の方法。
【請求項１３】
前記第１の部分領域（５．１）の第１の前記平面（６）上の１つのスペーサ（２０．２）に対して、前記第１の部分領域（５．１）の第２の前記平面（７）上に各２つのスペーサ（２０．１）をエンボス加工する、請求項１から１２までのいずれか１項記載の方法。
【請求項１４】
積層された前記金属薄板部材（２）を、前記接着層（８，９）の特に熱的な活性化により接着して複数の前記積層鉄心（３）を形成する、請求項１から１３までのいずれか１項記載の方法。
【請求項１５】
前記第１の金属薄板部材（２）を打ち抜く前に、前記スペーサ（２０．１，２０．２）の頭部（２２．１，２２．２）を切断する、請求項１から１４までのいずれか１項記載の方法。
【発明の詳細な説明】
【技術分野】
【０００１】
本発明は、請求項１の上位概念に記載の金属薄板部材同士を結合する方法に関する。
【０００２】
背景技術
連続打抜き工具の積層装置を出て行く各積層鉄心を互いに解離もしくは分離するためには、−請求項１の上位概念に記載の−従来技術から、各積層鉄心の端部側の金属薄板部材に、複数の突出したスペーサを設けることが公知である（国際公開第２０１７１５９９２６号）。これらのスペーサは、端部側の金属薄板部材を打ち抜く前に、第１の部分領域においてエンボス加工により形成される。突出したスペーサにより、積層装置内の各金属薄板部材もしくは各積層鉄心の間の接触面が減少し、このことは、各積層鉄心の間の−物理的にせよ化学的にせよ架橋された−材料結合式の結合もしくは接着結合の強度を弱める。この従来技術のスペーサは、確かに積層鉄心同士の解離もしくは分離を容易にはするが、積層鉄心の用途を制限することになる。これはとりわけ、このようなスペーサが、コンポーネントにおける導磁性材料の量を減少させるからである。このことは、このような積層鉄心を複数組み合わせて１つのコンポーネントを形成する場合には、特に重要である。
【０００３】
この理由から国際公開第２０１６００３５９５９号は、電磁鋼板の、切断後も各積層鉄心の金属薄板部材に属す部分領域だけに接着剤を付与することを提案している。異なる積層鉄心の金属薄板部材の間に接着剤を付与することは省かれ、これにより、積層装置内での積層鉄心同士の接着が回避される。不都合にもこのことは、この方法の再現性に関して、例えば電磁鋼板から剥離した接着剤による連続打抜き工具の機能妨害を回避するために、比較的手間がかかる制御／調整を必要とする。
【０００４】
発明の説明
したがって本発明の課題は、複数の金属薄板部材を結合して、１つの積層鉄心を形成する方法を提供することにある。この積層鉄心は、簡単な処理の点において優れているが、それでもなお、当該方法により製造された積層鉄心がその用途を制限することはない。
【０００５】
本発明はこの課題を、第１の部分領域に、電磁鋼板の両方の平面から突出するスペーサをエンボス加工により形成し、第１の金属薄板部材を、積層鉄心に対して別個の分離部材として、互いに接着し合う金属薄板部材の間に設けることにより解決する。
【０００６】
第１の部分領域に、電磁鋼板の両方の平面から突出するスペーサをエンボス加工により形成すると、積層装置内でこの第１の部分領域により、各積層鉄心の間の接着を確実に防ぐことができる。つまりこれにより、両面に突出するスペーサを備えた第１の金属薄板部材は、積層鉄心に対して別個の分離部材として、接着された金属薄板部材の間に設けられてよく、このようにして、積層鉄心同士の間の全面的な接着を回避することができる。つまりこのようにして、金属薄板部材とスペーサとの弱められた結合が達成可能である一方で、積層鉄心自体は密に積層されており、その各金属薄板部材は互いに全面的に−つまり特に固定的に−結合されている。
【０００７】
好適には、第１の部分領域に、電磁鋼板の両方の平面から突出する、同一に形成される複数のスペーサが、エンボス加工により形成される。
【０００８】
この場合、各積層鉄心は方法技術的に易しく簡単に互いに解離もしくは分離され得、しかもその際に積層鉄心における幾何学形状変化を懸念する必要はない。これによりとりわけ、当該方法の単純さが保証されている。なぜならば、−例えば電磁鋼板から剥離する接着剤に関する−手間のかかるステップが不要になるからである。
【０００９】
さらに従来技術とは異なり、本発明による方法で製造された積層鉄心に基づき、その用途の制限を懸念せずに済む。
【００１０】
スペーサがその幅において少なくとも接着層のコーティング高さにわたりエンボス加工されると、このことは既に、スペーサが比較的高い荷重に耐えかつ積層鉄心同士の確実なもしくは簡単な分離を可能にするために十分であってよい。つまり当該方法により、再現性が大幅に改良され得る。
【００１１】
スペーサがその幅において少なくとも電磁鋼板の金属薄板厚さにわたりエンボス加工されると、機械的に負荷可能な分離部材を提供することができ、これにより、積み重ねられた積層鉄心同士を、間隔を開けて固定的に保持することができる。このことは、当該方法の再現性を大幅に改良することができる。
【００１２】
スペーサの幅が少なくとも１ｍｍであると、これにより分離部材の十分な機械的負荷容量をもたらすことができる。これは特に、スペーサの幅が少なくとも１．５ｍｍである場合である。
【００１３】
さらに、スペーサの幅が、電磁鋼板の金属薄板厚さの最大で５倍であると十分である、ということが判明し得る。
【００１４】
スペーサがその高さにおいて少なくとも接着層のコーティング高さにわたりエンボス加工されると、積層鉄心同士の解離を再現可能に行うことができる。このようにして、例えば接着剤コーティングと、端部側の金属薄板部材との間に十分な間隔が保証され得る。
【００１５】
スペーサの高さが少なくとも接着層のコーティング高さの２倍であると、積層鉄心同士の分離をさらに容易にすることができる。これは、電磁鋼板が両面側を接着層によりコーティングされている場合にも当てはまる。
【００１６】
好適には、スペーサの高さは最大で電磁鋼板の金属薄板厚さの３倍であり、これにより、高い積層密度において十分な間隔をもたらすことができるようになっている。
【００１７】
スペーサの高さは、電磁鋼板の金属薄板厚さに等しければ十分である、ということが判明し得る。
【００１８】
連続する２つのスペーサの間の横方向の間隔が少なくともこれらのスペーサの最小幅に等しいと、このことは分離部材の機械的な剛性に有益であり得ると共に、分離部材の安定性を大幅に高めることができる。このようにして、当該方法の再現性を追加的に高めることができる。
【００１９】
スペーサが、横断面で見て台形、半円形または矩形の輪郭を有していると、積層鉄心同士の解離もしくは分離が大幅に容易にされ得る。この場合、例えば隣接し合う積層鉄心における損失も確実に回避するためには、半円形の輪郭が特に優れていてよい。このようにして、当該方法の再現性が大幅に向上され得る。
【００２０】
スペーサが両方の平面から交互に突出するように形成されると、積み重ねられた積層鉄心の間の分離部材の位置が確実に調整され得る。このようにして、金属薄板部材を含む積層体における分離部材の安定的な位置が保証され得、このことはとりわけ、積層装置内での金属薄板部材同士の食込みを回避することができ、これによりやはり、当該方法の再現性を向上させることができる。
【００２１】
上述したことは、第１の部分領域の第１の平面上の１つのスペーサに対して、この第１の部分領域の第２の平面上に各２つのスペーサがエンボス加工されると、さらに改良可能である。
【００２２】
積層された金属薄板部材が、接着層の活性化により接着されて複数の積層鉄心を形成すると、これにより、各金属薄板部材の間に特に負荷可能な材料結合式の結合ひいては固定的な積層鉄心を生ぜしめることができるが、それにもかかわらずこれらの積層鉄心は、分離部材により再現可能に互いに解離可能である。接着層の、特に熱的な活性化は、比較的簡単に処理可能である。接着層を、活性剤、促進剤等を用いて化学的に活性化することも考えられる。
【００２３】
第１の金属薄板部材を打ち抜く前にスペーサの頭部を切断すると、スペーサの接着傾向に対する影響を減じることができ、これにより、積層鉄心の状態での分離を大幅に容易にすることができる。
【図面の簡単な説明】
【００２４】
本発明の対象を、１つの実施形態に基づき例示的に図示する。
【図１】積層鉄心製造装置を示す概略図である。
【図２】図１に示した、打ち抜かれた金属薄板部材を拡大して示す図である。
【００２５】
発明を実施する方法
図１に示す実施例により、本発明による方法を実施するための装置１を略示する。この装置１は、打ち抜いた複数の金属薄板部材２を積層して積層鉄心３を形成するために用いられる。このためにはコイル４もしくは帯材から電磁鋼板５が繰り出され、電磁鋼板５はその一方または両方の平面６，７に、全面的な接着層８，９、つまり熱硬化型の溶融接着層を有している。接着層８，９は、例えば図２では電磁鋼板５から打ち抜かれた第１の金属薄板部材１０において認められる。
【００２６】
両面側に接着剤がコーティングされた電磁鋼板５から、１つの打抜き工具１１により複数の金属薄板部材２が打ち抜かれる。このような打抜きは−一般的に言うと−押圧による切抜き、切取り、切離し、切落とし、切分け等であってよい。
【００２７】
図１からさらに看取されるように、打抜き工具１１、例えばここでは連続打抜き工具は、その上工具１１．１と下工具１１．２とが協働することで、１回の切断を複数回の行程１１．３でもって実施する。電磁鋼板５は、打抜き用に上工具１１．１の第１の刃１２により前加工され、その後、上工具１１．１の第２の刃１３により電磁鋼板５から金属薄板部材２が打ち抜かれるもしくは打ち抜かれて個別化される。このような打抜きは−一般的に言うと−押圧による切抜き、切取り、切離し、切落とし、切分け等であってよい。
【００２８】
刃１２，１３は、下工具１１．２の各ダイ１４，１５と協働し、これにより打抜き工具１１において２つの打抜き段１６，１７を形成している。
【００２９】
このような連続刃は、電磁鋼板５を金属薄板部材２の打抜き用に準備するために、前加工に際して電磁鋼板５から一部１８を切断する、ということが、図１において認められる。その後、打抜き段１７により金属薄板部材２が打ち抜かれ、上工具１１．１の押圧力により積層装置１９内へ押し退けられ、そこに積層させられる。このために積層装置１９は、下工具１１．２内に部分的に先細になったガイドを有している。このガイドは、金属薄板部材２に積層制動作用を及ぼし、これにより各金属薄板部材２は、上工具１１．１の押圧力と、各金属薄板部材２の間に存在する接着層８，９とに基づき物理的に結合することになる。積層装置１９は、接着剤を活性化させると共に、各金属薄板部材２の間に材料結合式の結合部を形成するために能動的に加熱され得る。一般的に言うと、金属薄板部材２同士の接着のために相応する対応圧力を加える対応ホルダがガイド内に設けられていることも考えられる（図示せず）。同様に、各金属薄板部材２の間の接着結合部を強めるもしくは架橋するためには、積層鉄心３を別の硬化ステップ（図示せず）に供し得る、ということも考えられる。
【００３０】
積層装置１９を出て行く各積層鉄心３を互いにより容易に分離することができるようにするために、電磁鋼板５は金属薄板部材２の打抜き前に、第１の部分領域５．１に、複数の突出した、同一に形成されたスペーサ２０．１，２０．２がエンボス加工されることにより準備される。この準備は、前記第１の部分領域５．１から第１の金属薄板部材１０が打ち抜かれた後に、積層されかつ接着された金属薄板部材２の、積層鉄心３の状態での解離を容易にする。
【００３１】
本発明により、第１の部分領域５．１において電磁鋼板５の両方の平面６，７に、突出したスペーサ２０．１，２０．２がエンボス加工により形成される。つまり第１の金属薄板部材１０は、積層鉄心３に対して別個の分離部材１０．１，１０．２，１０．３として働き、このことは、各積層鉄心３の間の接触面を減少させる。第１の金属薄板部材１０は、接着された各金属薄板部材２の間に設けられ、ひいては積層装置１９を出て行く積層鉄心３同士の解離を容易にする。本実施例では、分離部材１０．１，１０．２が積層装置１９内に認められるのに対し、積層装置１９を出て行った後の分離部材１０．３は、方法技術的に簡単に除去される。このことは、別の分離部材１０．１および１０．２についても同様に想定されている。よって積層鉄心３自体は、密に積層された金属薄板部材２を有している。
【００３２】
第１の部分領域５．１の準備は、ポンチ２１．１と対応ポンチ２１．２とを備えたエンボス加工装置２１により行われ、両ポンチは、上工具１１．１もしくは下工具１１．２において必要に応じて各リニアガイド１３．１，１３．２に沿って前進・後退移動可能に設けられている。
【００３３】
スペーサ２０．１，２０．２は、横断面で見て半円形の輪郭を有しており、電磁鋼板５もしくは第１の金属薄板部材１０の平面６，７の球セグメントの形状で突出している。金属薄板部材の表面を傷付けないためには、球セグメントの形状がとりわけ有利である、ということが判っている。
【００３４】
スペーサ２０．１，２０．２は、幅ｂおよび高さｈを有している、もしくはスペーサ２０．１，２０．２は、幅ｂおよび高さｈを有するようにエンボス加工される。前記高さｈに基づき、例えば接着剤コーティングと、端部側の金属薄板部材２との間に十分な間隔が保証され得る。幅ｂに基づき、金属薄板部材２の積層に際して、スペーサ２０．１，２０．２の十分な機械的負荷容量をもたらすことができる。
【００３５】
電磁鋼板５は、例えば０．１〜１ｍｍ、つまり０．７ｍｍの金属薄板厚さを有している。接着層８，９の層高さｈｋは、例えば２〜４μｍである。スペーサ２０．１，２０．２が例えば１．５ｍｍの幅ｂおよび０．７ｍｍの高さｈを有していると、分離部材１０．１，１０．２，１０．３による方法技術的に簡単な、積層鉄心３同士の分離が達成される。
【００３６】
スペーサ２０．１，２０．２は、両方の平面７もしくは６から交互に突出するように形成され、このことは図２では、下向きと上向きとに交互に突出したスペーサ２０．１，２０．２において認識され得る。好適には、スペーサ２０．１，２０．２は１回のエンボス加工ステップで形成される。
【００３７】
このようにして、積み重ねられた各積層鉄心の間の分離部材の位置が、より良好に保証され得る。図１において認められるように、第１の部分領域（５．１）の第１の平面６上のスペーサ２０．２には、この第１の部分領域（５．１）の、第１の平面６とは反対側の第２の平面７上の２つのスペーサ２０．１が続いている。
【００３８】
相並んで位置するスペーサ２０．１，２０．２もしくは２０．２，２０．１の間の間隔Ａは少なくとも、これらのスペーサ２０．１，２０．２の最小幅ｂに相当する。
【００３９】
さらに図２では、第１の金属薄板部材２の打抜き前に、全てのスペーサ２０．１，２０．２は切断された頭部２２．１，２２．２を有している、ということが認められる。このことは例えば、スペーサ２０．１，２０．２のエンボス加工前、加工中または加工後に電磁鋼板５を穿孔することにより実施される。好適には、スペーサ２０．１，２０．２はその頭部２２．１，２２．２を切断するように穿孔される。
【００４０】
これにより、関係するスペーサ２０．１，２０．２における活性化可能な接着層８，９を−例えば方法技術的に簡単に剥離させて−減少させることができ、このことは、積層鉄心３同士の分離を大幅に容易にする
【図１】
2021510938.tif 000003
【図２】
2021510938.tif 000004
【国際調査報告】
2021510938.tif 000005
2021510938.tif 000006
2021510938.tif 000007
2021510938.tif 000008
2021510938.tif 000009
2021510938.tif 000010